(57)【要約】【課題】  本発明は、脂肪族ポリサクシネート、脂肪族ポリアジペート、脂肪族ポリセバケート、ポリカプロラクトン、又はその共重合物等の脂肪族ポリエステルが本来有する力学特性（特に柔軟性及び高伸長性）や成形性を損なうことなく、加水分解性と透明性を向上させることができるポリエステル組成物及びその成形物を提供することを課題とする。【解決手段】  本発明の課題は、数平均分子量が２００００〜２０００００の範囲にある脂肪族ポリエステル（但し脂肪族ポリオキサレートを除く）１００重量部に、数平均分子量が２００００〜１０００００の範囲にある脂肪族ポリオキサレート５〜１００重量部が配合されて成る脂肪族ポリエステル組成物により解決される。【選択図】  図１
2007070426.tif 000002
【特許請求の範囲】
【請求項１】
数平均分子量が２００００〜２０００００の範囲にある脂肪族ポリエステル（但し脂肪族ポリオキサレートを除く）１００重量部に、数平均分子量が２００００〜１０００００の範囲にある脂肪族ポリオキサレート５〜１００重量部が配合されて成る脂肪族ポリエステル組成物。
【請求項２】
脂肪族ポリエステルが、炭素数３〜１２の脂肪族ジカルボン酸と炭素数２〜１２の脂肪族ジオールとの重縮合物、炭素数４〜６のラクトンの開環重合物、又はこれらの共重合物である、請求項１記載の脂肪族ポリエステル組成物。
【請求項３】
脂肪族ポリエステルが、脂肪族ポリサクシネート、脂肪族ポリアジペート、脂肪族ポリセバケート、ポリカプロラクトン、又はこれらの共重合物である、請求項１記載の脂肪族ポリエステル組成物。
【請求項４】
脂肪族ポリエステルが、ポリブチレンサクシネート、ポリブチレンサクシネートアジペート、ポリブチレンアジペートテレフタレート、又はポリカプロラクトンである、請求項１記載の脂肪族ポリエステル組成物。
【請求項５】
脂肪族ポリオキサレートが下式で表される脂肪族ポリオキサレートである、請求項１〜４の何れか記載の脂肪族ポリエステル組成物。
【化１】
2007070426.tif 000005
（式中、Ｒは、分岐構造或いは脂環式構造を含んでいてもよい、主鎖の炭素数が３〜１２のアルキレン基を表し、ｎは正数を表す。）
【請求項６】
脂肪族ポリオキサレートがポリヘキサメチレンオキサレート又はポリシクロヘキシレンジメチレンオキサレートである、請求項１〜４の何れか記載の脂肪族ポリエステル組成物。
【請求項７】
請求項１〜６の何れか記載の脂肪族ポリエステル組成物から得られる成形物。
【発明の詳細な説明】
【技術分野】
【０００１】
本発明は、脂肪族ポリサクシネート、脂肪族ポリアジペート、脂肪族ポリセバケート、ポリカプロラクトン、又はその共重合物等の脂肪族ポリエステルの特性（特に加水分解性及び透明性）が改善された脂肪族ポリエステル組成物に関する。
【背景技術】
【０００２】
脂肪族ポリサクシネート、脂肪族ポリアジペート、脂肪族ポリセバケート、ポリカプロラクトン、又はその共重合物等の脂肪族ポリエステルは、生分解性製品として各種用途に使用されているが、加水分解速度が遅いため、加水分解性を必要とする用途には適していなかった。また、結晶化しやすいことから、その成形物は一般的に透明性が悪く、フィルム、シート、容器等の透明性が要求される用途に使用する場合は好ましいものではなかった。
【０００３】
一方、前記のような脂肪族ポリエステルに他の脂肪族ポリエステルをブレンドすることは既によく知られている。例えば、特許文献１には、ポリヘキサメチレンオキサレートやポリシクロヘキシレンジメチレンオキサレートなどの脂肪族ポリオキサレートが生分解性を有し、フィルム、シート、繊維、不織布、容器、農・産業資材及び部材などに使用できることが開示され、これら脂肪族ポリオキサレートに前記脂肪族ポリエステルを配合できることも記載されている。しかし、組成物の配合割合や得られる成形物の物性等については何ら言及されておらず、該脂肪族ポリエステルの特性（加水分解性及び透明性）を改善されたものは全く知られていなかった。
【０００４】
また、特許文献２には、ポリエチレンオキサレートにポリカプロラクトンやポリサクシネートを配合できることが記載されているが、同様に、組成物の配合割合や得られる成形物の物性等については何ら言及されておらず、該脂肪族ポリエステルの特性（加水分解性及び透明性）を改善されたものは全く知られていなかった。
【０００５】
更に、特許文献３及び４には、数平均分子量が１５００から１１５００の脂肪族オリゴエステル（但し、脂肪族オリゴオキサレートを除く）と、数平均分子量が１５００から１５０００の脂肪族オリゴオキサレートとの混合物が開示されている。しかし、これらの混合物は溶融成形性が悪いために成形物を得ることが容易ではなく、成形物が得られたとしてもその力学物性は極めて低く実用的な価値に欠けるものであった。また、該脂肪族ポリエステルの特性（加水分解性及び透明性）が改善されたものでもなかった。
【特許文献１】特開２００４−１４３４００号公報
【特許文献２】特開平９−３１６１８１号公報
【特許文献３】特開２００２−１４５６９１号公報
【特許文献４】特開２００３−１９２４８２号公報
【発明の開示】
【発明が解決しようとする課題】
【０００６】
本発明は、脂肪族ポリサクシネート、脂肪族ポリアジペート、脂肪族ポリセバケート、ポリカプロラクトン、又はその共重合物等の脂肪族ポリエステルが本来有する力学特性（特に柔軟性及び高伸長性）や成形性を損なうことなく、その加水分解性と透明性を向上させることができるポリエステル組成物及びその成形物を提供することを課題とする。
【課題を解決するための手段】
【０００７】
本発明の課題は、以下の発明により解決される。
１）数平均分子量が２００００〜２０００００の範囲にある脂肪族ポリエステル（但し脂肪族ポリオキサレートを除く）１００重量部に、数平均分子量が２００００〜１０００００の範囲にある脂肪族ポリオキサレート５〜１００重量部が配合されて成る脂肪族ポリエステル組成物。
【０００８】
２）脂肪族ポリエステルが、炭素数３〜１２の脂肪族ジカルボン酸化合物と炭素数２〜１２の脂肪族ジオールとの重縮合物、炭素数４〜６のラクトンの開環重合物、又はこれらの共重合物である、前記１）記載の脂肪族ポリエステル組成物。
【０００９】
３）脂肪族ポリエステルが、脂肪族ポリサクシネート、脂肪族ポリアジペート、脂肪族ポリセバケート、ポリカプロラクトン、又はこれらの共重合物である、前記１）記載の脂肪族ポリエステル組成物。
【００１０】
４）脂肪族ポリエステルが、ポリブチレンサクシネート、ポリブチレンサクシネートアジペート、ポリブチレンアジペートテレフタレート、又はポリカプロラクトンである、前記１）記載の脂肪族ポリエステル組成物。
【００１１】
５）脂肪族ポリオキサレートが下式で表される脂肪族ポリオキサレートである、前記１）〜４）記載の脂肪族ポリエステル組成物。（式中、Ｒは、分岐構造或いは脂環式構造を含んでいてもよい、主鎖の炭素数が３〜１２のアルキレン基を表し、ｎは正数を表す。）
【００１２】
【化１】
2007070426.tif 000003
【００１３】
６）脂肪族ポリオキサレートがポリヘキサメチレンオキサレート又はポリシクロヘキシレンジメチレンオキサレートである、前記１）〜４）記載の脂肪族ポリエステル組成物。
【００１４】
７）前記１）〜６）の何れか記載の脂肪族ポリエステル組成物から得られる成形物。
【発明の効果】
【００１５】
本発明により、前記脂肪族ポリエステルが本来有する力学特性（特に柔軟性及び高伸長性）や成形性を損なうことなく、その加水分解性と透明性を向上させることができるポリエステル組成物を提供できる。即ち、後述の実施例からも明らかなように、本発明の脂肪族ポリエステル組成物はブレンド状態が良好で、かつ、脂肪族ポリエステルの長所である柔軟性（低弾性率）や高伸長性が大きく損なわれることなく、加水分解性と透明性が向上したものである。
【発明を実施するための最良の形態】
【００１６】
〔脂肪族ポリエステル〕
本発明の脂肪族ポリエステル組成物を構成する脂肪族ポリエステルとしては、数平均分子量が２００００〜２０００００（好ましくは３００００〜１０００００）の範囲にある脂肪族ポリエステル（但し脂肪族ポリオキサレートを除く）が使用され、このものは二種以上を混合して使用することもできる。
【００１７】
該脂肪族ポリエステルは、炭素数３〜１２（特に４〜１０）の脂肪族ジカルボン酸化合物（脂肪族ジカルボン酸、脂肪族ジカルボン酸ジエステル等）と炭素数２〜１２（特に２〜６）の脂肪族ジオールとの重縮合物、炭素数４〜６（特に６）の脂肪族ラクトンの開環重合物、又はその共重合物であることが好ましい。ここで、その共重合物としては、二種以上の重縮合物の共重合物、二種以上の開環重合物の共重合物、重縮合物と開環重合物との共重合物が挙げられる。
【００１８】
なお、前記脂肪族ジカルボン酸としては、マロン酸、コハク酸、グルタル酸、アジピン酸、ピメリン酸、スベリン酸，アゼライン酸、セバシン酸、ドデカン二酸等が挙げられ、前記脂肪族ジカルボン酸ジステルとしては、これらジカルボン酸のアルキル（メチル、エチル、ブチル等）又はアリール（フェニル等）エステルが挙げられる。前記脂肪族ジオールとしては、エチレングリコール、１，２−（又は１，３−）プロピレングリコール、１，４−ブタンジオール、１，５−ペンタンジオール、１，６−ヘキサンジオール、１，８−オクタンジオール、１，１０−デカンジオール、１，１２−ドデカンジオール等が挙げられる。前記脂肪族ラクトンとしては、γ−ブチロラクトン、γ−バレロラクトン、δ−バレロラクトン、ε−カプロラクトン等が挙げられる。前記重縮合物、開環重合物、共重合物としては、これらモノマー成分に由来するものがそれぞれ挙げられる。
【００１９】
また、該脂肪族ポリエステルは、脂肪族ポリサクシネート（コハク酸と前記脂肪族ジオールの重縮合物）、脂肪族ポリアジペート（アジピン酸と前記脂肪族ジオールの重縮合物）、脂肪族ポリセバケート（セバシン酸と前記脂肪族ジオールの重縮合物）、ポリカプロラクトン、又はその共重合物であることが更に好ましい。ここで、その共重合物としては、脂肪族ポリサクシネート、脂肪族ポリアジペート、脂肪族ポリセバケート、ポリカプロラクトンの同種又は異種間の二種以上の組合せによる共重合物が挙げられる。ポリカプロラクトン以外の脂肪族ポリエステルとしては、以下のようなものが具体的に例示される。
【００２０】
１）脂肪族ポリサクシネート：ポリエチレンサクシネート、ポリプロピレンサクシネート、ポリブチレンサクシネート、ポリヘキサメチレンサクシネート等。
２）脂肪族ポリアジペート：ポリエチレンアジペート、ポリプロピレンアジペート、ポリブチレンアジペート、ポリヘキサメチレンアジペート等。
３）脂肪族ポリセバケート：ポリエチレンセバケート、ポリプロピレンセバケート、ポリブチレンセバケート、ポリヘキサメチレンセバケート等。
【００２１】
４）その共重合物：ポリエチレンサクシネートアジペート、ポリブチレンサクシネートアジペート、ポリエチレンサクシネートセバケート、ポリブチレンサクシネートセバケート、ポリエチレンアジペートセバケート、ポリブチレンアジペートセバケート、ポリカプロラクトン・エチレンサクシネート、ポリカプロラクトン・ブチレンサクシネート等。
【００２２】
更に、前記脂肪族ポリエステルはその特性を損なわない範囲で分子構造の一部に芳香族ポリエステル単位を全ポリエステル単位の５０モル％以下で含むことが可能である。そして、同様に、ポリ乳酸単位、ポリカーボネート単位などを全ポリエステル単位の５０モル％以下で共重合成分の一部として含んでいてもよい。芳香族ポリエステル単位を含むものとしては、ポリエチレンサクシネートテレフタレート、ポリブチレンサクシネートテレフタレート、ポリエチレンアジペートテレフタレート、ポリブチレンアジペートテレフタレート等が挙げられる。
【００２３】
以上の本発明の脂肪族ポリエステル組成物を構成する脂肪族ポリエステルの中では、ポリブチレンサクシネート、ポリブチレンサクシネートアジペート、ポリブチレンアジペートテレフタレート、ポリカプロラクトンが好適である。
【００２４】
〔脂肪族ポリオキサレート〕
本発明の脂肪族ポリエステル組成物を構成する脂肪族ポリオキサレートとしては、数平均分子量が２００００〜１０００００（好ましくは２００００〜８００００、更に好ましくは２００００〜７００００）の範囲にある脂肪族ポリオキサレートが使用され、このものは二種以上を混合して使用することもできる。なお、ポリオキサレートの重量平均分子量は３００００〜２０００００の範囲であることが好ましく、重量平均分子量と数平均分子量の比で規定される分子量分布は１〜５の範囲であることが好ましい。
【００２５】
該脂肪族ポリオキサレートは前記式で表されるもの、即ち、シュウ酸化合物（シュウ酸、シュウ酸ジエステル等）と炭素数３〜１２（特に４〜８）の脂肪族ジオールとの重縮合物が好ましい。但し、前記式において、Ｒは、分岐構造或いは脂環式構造を含んでいてもよい、主鎖の炭素数が３〜１２のアルキレン基を表し、ｎはポリオキサレートの数平均分子量に対応するオキサレート単位（−Ｏ−Ｒ−Ｏ−ＣＯ−ＣＯ−）の平均繰り返し数を表す正数である。
【００２６】
前記脂肪族ジオールとしては、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１２−ドデカンジオール、ネオペンチルグリコール、ｔｒａｎｓ（又はｃｉｓ）−１，４−シクロヘキサンジメタノール、２，４−ジエチル−１，５−ペンタンジオール、３−メチル−１，５−ペンタンジオール、２−エチル−２−ブチル−１，３−プロパンジオール、２，２，４−トリメチル−１，３−プロパンジオール、２、２−ジエチル−１，３−プロパンジオール、２−エチル−１、３−ヘキサンジオールなどが挙げられ、単独又は複数で使用できる。これら脂肪族ジオールの中では、１，６−ヘキサンジオール、１，４−シクロヘキサンジメタノールが好適である。
【００２７】
前記脂肪族ジオールには、必要に応じて脂肪族多価アルコール（前記脂肪族ジオールを除く）を一部含有させてもよい。このような多価アルコールとしては、グリセロール、１，２，６−ヘキサントリオール等が挙げられる。但し、その含有割合は脂肪族ジオールの３０モル％以下、更には１０モル％以下であることが好ましい
【００２８】
更に、前記脂肪族ジオールには、芳香族ジオールを一部含有させてもよい。このような芳香族ジオールとしては、ビスフェノールＡ、ｐ−キシリレングリコール、ハイドロキノン等が挙げられる。但し、その含有割合は脂肪族ジオールの５０モル％未満で脂肪族ポリオキサレートの特性を損なわない範囲である。
【００２９】
前記シュウ酸ジエステルとしては、シュウ酸ジアルキル（シュウ酸ジメチル、シュウ酸ジエチル、シュウ酸ジブチル等）、シュウ酸ジアリール（シュウ酸ジフェニル等）が挙げられる。シュウ酸化合物の中では、これらシュウ酸ジエステルが好ましい。
【００３０】
更に、前記シュウ酸化合物には、テレフタル酸（又はジメチル）等の芳香族ジカルボン酸（又はジエステル）や炭酸ジフェニル等の炭酸エステルを一部含有させてもよい。但し、その含有割合はシュウ酸化合物の５０モル％未満で脂肪族ポリオキサレートの特性を損なわない範囲である。
【００３１】
本発明で使用される脂肪族ポリオキサレートは、一般的によく知られている重縮合反応（好ましくは溶融重合）により前記シュウ酸化合物と脂肪族ジオールから製造される。例えば、前記のシュウ酸化合物と脂肪族ジオールを触媒と共に反応器に仕込んで適切な重合条件下で重縮合反応させることにより製造できる。この重縮合反応は、例えば、前記特許文献１に記載の前重縮合工程及び後重縮合工程を含む方法により行なうことができる。
【００３２】
脂肪族ポリオキサレートの製造において、触媒、シュウ酸ジエステル中の水分濃度、反応器等を含め、反応条件及び反応方法は、前記特許文献１に記載の条件及び方法と同様である。なお、重縮合反応においては、熱劣化防止のために必要であれば耐熱剤を添加してもよく、反応終了後に触媒失活剤（酸性リン酸エステル、キレート化剤等）を添加してもよい。
【００３３】
〔脂肪族ポリエステル組成物〕
本発明の脂肪族ポリエステル組成物は、前記脂肪族ポリエステル１００重量部に対して、５〜１００重量部（好ましくは５〜８０重量部、更に好ましくは１０〜７０重量部）の前記脂肪族ポリオキサレートが配合されて成る。脂肪族ポリオキサレートの配合量が５重量部よりも少ないと本発明の効果が発現せず、１００重量部より多くなると脂肪族ポリエステル組成物の力学物性が低下して好ましくない。このような本発明の脂肪族ポリエステル組成物では、脂肪族ポリエステルと脂肪族ポリオキサレートとの化学的親和性が高いことから、連続相を形成する前者の中で後者は非常にミクロなサイズで均一に分散しており、その分散粒子径は０．０１〜１．０μｍ程度である。
【００３４】
本発明の脂肪族ポリエステル組成物は、前記脂肪族ポリエステルと脂肪族ポリオキサレート、或いは必要に応じて他の成分を混合することによって製造される。最も一般的な方法は、一軸押出機、二軸押出機、二軸ローター混練機等の連続式混練装置、オープンロール、ニーダー、バンバリーミキサー等のバッチ式混練装置を使用して溶融混練するものである。混練方法や条件等については特に制限はない。更に、前記脂肪族ポリエステルと脂肪族ポリオキサレートとが相溶性に優れるため、本発明の組成物は、前記のような溶融混練工程を経ずに、後述の成形加工工程へ直接供することも可能である（いわゆるドライブレンド法）。この場合、ブレンダーやタンブラーミキサー等の固体混合機を使用してペレット状の両成分を混合し、得られた混合物を成形加工機に供給するのが最も一般的な方法である。また、溶剤を用いて溶液ブレンドする方法も適用できる。
【００３５】
本発明の脂肪族ポリエステル組成物に混合できる他の成分としては、添加剤や他の重合体があり、単独又は複数で混合できる。添加剤としては、例えば、加水分解抑制剤、結晶核剤、顔料、染料、耐熱剤、着色防止剤、酸化防止剤、耐候剤、滑剤、帯電防止剤、安定剤、充填剤（タルク、クレイ、モンモリロナイト、マイカ、ゼオライト、ゾノトライト、炭酸カルシウム、カーボンブラック、シリカ粉末、アルミナ粉末、酸化チタン粉末等）、強化材（ガラス繊維、炭素繊維、シリカ繊維、セルロース繊維等）、難燃剤、可塑剤、防水剤（ワックス、シリコンオイル、高級アルコール、ラノリン等）などが挙げられ、本発明の効果を損なわない範囲で添加できる。
【００３６】
また、他の重合体としては、天然又は合成高分子が挙げられる。天然高分子としては、例えば、澱粉、セルロース、キトサン、アルギン酸、天然ゴムなどが挙げることができ、合成高分子としては、例えば、ポリ乳酸、ポリグリコール酸、ポリ（３−ヒドロキシブタン酸）、（３−ヒドロキシブタン酸／４−ヒドロキシブタン酸）コポリマー、ポリビニルアルコール、ポリエチレン、ポリエチレンテレフタレ−ト、ポリブチレンテレフタレート、ポリカーボネート、ポリアミド、ポリ酢酸ビニル、ポリ塩化ビニル、ポリスチレン、ＡＢＳ樹脂、ポリグルタミン酸エステル、ポリエステルゴム、ポリアミドゴム、スチレン−ブタジエン−スチレンブロック共重合体（ＳＢＳ）、水添ＳＢＳ等のゴム又はエラストマーなどを挙げることができる。
【００３７】
〔脂肪族ポリエステル組成物の成形物〕
本発明の脂肪族ポリエステル組成物は、各種成形方法により、フィルム或いはシート、その他各種成形品、繊維製品などの成形物にすることができる。フィルム或いはシートは、押出成形法（Ｔダイ法、インフレーション法等）、プレス法、カレンダーロール法など公知の方法により製造される。また、溶液にして、コーティング、キャスティング等の方法で製造することもできる。得られるフィルム或いはシートは延伸加工（一軸延伸、二軸延伸）でき、他のポリマー、金属、紙等との積層品にすることもできる。
【００３８】
その他各種成形品としては、射出成形品、中空成形品、熱成形品（真空成形品、圧空成形品等）、発泡成形品、プレス成形品などが挙げられる。また、繊維製品としては、モノフィラメント、マルチフィラメント、チョップ、不織布などが挙げられ、その他、ロープ、網、フェルト、織物などの加工品も挙げられる。
【００３９】
前記成形物は、公知の広範な用途に使用することができる。成形物のうち、フィルム或いはシートの用途としては、農業資材（農業・園芸用のマルチフィルム、シードテープ、農薬袋等）、食品廃棄物用袋（堆肥用ゴミ袋、生ゴミ袋等）、事務用品（紙資源回収用コーティング紙、プリントラミ、カードカバー、窓枠封筒、印刷紙用カバーフィルム等）、一般包装用途（紙おむつパックシート、ランドリーバッグ、発泡シート、雑貨用収縮フィルム、レトルト食品用パック、食品包装用フィルム、ラップフィルム等）、ショッピングバッグ、使い捨て手袋などが挙げられる。
【００４０】
その他各種成形品の用途としては、食品関係（食品トレー、食品容器、食品又は飲料ボトル、生鮮食品用箱、食器等）、日用雑貨関係（化粧品容器、洗剤容器、シャンプー容器、トイレタリー用品等）、農業・園芸関係（育苗資材、鉢、プランター等）、事務用品、スポーツ・レジャー用品、医療器具、電気・電子部品、コンピューター・情報機器部品、自動車部材などが挙げられる。
【００４１】
繊維製品の用途としては、各種網（魚網、防虫網等）、各種ロープ（農業用ロープ、育木用ロープ等）、各種糸（釣り糸、縫合糸等）、各種不織布製品（紙オムツ、生理・衛生用品等）、フィルター、衣服などが挙げられる。
【００４２】
また、本発明の脂肪族ポリエステル組成物では、微小に分散した脂肪族ポリオキサレートが連続相を形成する脂肪族ポリエステルよりも加水分解されやすいため、該組成物から加水分解により微細な多孔質材料を得ることができる。得られる多孔質材料は、分離材料、選択的透過材料、徐放性材料、脱脂・脱汚れ材料、通気性材料などに使用可能である。
【実施例】
【００４３】
次に実施例及び比較例を挙げて本発明を具体的に説明する。なお、キャラクタリゼーション、物性評価などは以下のように行った。
【００４４】
１．脂肪族ポリオキサレートのキャラクタリゼーション
（１）数平均分子量（Ｍｎ）：1Ｈ−ＮＭＲスペクトルから求めたシグナル強度を基にポリオキサレート１ｇ当たりの末端基濃度［Ｅ］（ｅｑ／ｇ）を求め、Ｍｎ＝｛［Ｅ］／２｝-1によりＭｎを算出した。1Ｈ−ＮＭＲは、ＪＮＭ−ＥＸ４００ＷＢ（日本電子製）により、溶媒ＣＤＣｌ3、積算回数３２回、試料濃度５重量％の条件で測定した。
【００４５】
（２）ガラス転移温度（Ｔｇ）及び融点（Ｔｍ）：示差走査熱量測定（ＤＳＣ）における第２昇温過程から求めた。測定は、ＤＳＣ−７（パーキンエルマー製）により、第１昇温過程を、−１００℃から融点以上（試料により設定）、昇温速度１０℃／分、保持５分の条件、第一降温過程を、融点以上（試料により設定）から−１００℃、降温速度１０℃／分、保持５分の条件、第二昇温過程を、−１００℃から融点以上（試料により設定）、昇温速度１０℃／分の条件で行なった。
【００４６】
２．脂肪族ポリエステル組成物のガラス転移温度（Ｔｇ）及び融点（Ｔｍ）
ポリオキサレートと同様にして測定した。
【００４７】
３．脂肪族ポリエステル組成物プレスシートの作製
ホットプレス（神藤金属工業製）により、脂肪族ポリエステル組成物から、温度１９０℃、予熱３分、圧力５ＭＰａ、加圧時間１分、冷却温度２５℃、冷却時間２分の成形条件で熱プレスシート（１２０ｍｍ角、厚み約１７０μｍ）を作製した。
【００４８】
４．脂肪族ポリエステル組成物のミクロ構造観察
上記プレスシート断面のＲｕＯ４染色された超薄切片を作製し、透過型電子顕微鏡（日本電子製ＪＥＭ−２００ＣＸ）により加速電圧１００ＫＶで観察した。
【００４９】
５．脂肪族ポリエステル組成物プレスシートの透明性
上記プレスシートを使用し、デジタルヘイズコンピュータ（スガ試験機製）により、ＡＳＴＭ  Ｄ−１００３に準拠してヘイズを測定して透明性の指標とした。
【００５０】
６．脂肪族ポリエステル組成物プレスシートの引張特性
上記プレスシートから打ち抜いたＪＩＳ３号引張試験片を使用し、テンシロン（オリエンテック製）により、ＪＩＳ  Ｋ７１１３に準拠して、引張速度１００ｍｍ／分、２３℃、５０％ＲＨで測定した。
【００５１】
７．脂肪族ポリエステル組成物の加水分解性
上記プレスシートからＪＩＳ２号引張試験片を切り出し、５０℃の温水（純水）に７２時間浸漬して外観変化を観察した。更に、引張特性を上記と同様に測定して浸漬前の値に対する保持率（％）を求めた。
【００５２】
〔参考例；脂肪族ポリオキサレートの製造〕
撹拌機、温度計、圧力計、窒素ガス導入口、放圧口、及び重合物取出し口を備えた内容積５Ｌの圧力容器に、シュウ酸ジメチル２０２５．０ｇ（１７．１４８ｍｏｌ）、シクロヘキサンジメタノール２２８８．７ｇ（１５．８７８ｍｏｌ）、ブチルチンヒドロキシドオキシドヒドレート１．８ｇ（シュウ酸ジメチルの０．０５ｍｏｌ％）及び耐熱剤イルガフォス１６８（チバスペシャリティケミカルズ製）２１．６ｇ（原料の５０００ｐｐｍ）を仕込んで、内部を窒素で置換した。次いで、以下のように重縮合反応を行った。なお、シュウ酸ジメチル中の水分濃度は４７８ｐｐｍ、シクロヘキサンジメタノール中の水分濃度は２００ｐｐｍであった。
【００５３】
（Ｉ）前重縮合工程：前記圧力容器内の温度を室温から１００℃まで１．２５時間かけて昇温した。均一の溶融液になったことを確認した後、１５０℃まで２時間かけて昇温しながら反応させた。この昇温の過程におけるメタノールの留出量は３９３．９ｇであった。次いで、１９０℃まで２時間かけて昇温しながら更に反応させた。メタノールの全留出量は４３０．５ｇであった。
【００５４】
（II）後重縮合工程：圧力容器内の温度を１９０℃に保ったままで減圧を開始して、０．７５時間で３００ｍｍＨｇ（３９．９ｋＰａ）に減圧し、更に１時間で１００ｍｍＨｇ（１３．３ｋＰａ）にまで減圧して反応させた。この間のメタノールの全留出量は４８４．５ｇであった。次いで、圧力容器内の温度を２０７℃へ１．５時間かけて上げると共に、圧力を徐々に下げながら１．２５時間後に５ｍｍＨｇ（６６５Ｐａ）まで低下させ、更に４時間後に０．８ｍｍＨｇ（１０６Ｐａ）まで到達させて反応を行った。その後、撹拌を停止し、重合物取出し口から溶融状態の内容物をひも状で抜き出して水冷し、ペレット化した。得られたポリシクロヘキシレンジメチレンオキサレート（２４４０ｇ；ＰＯＸ−１）は、Ｍn＝２４０００、Ｔg＝４０℃、Ｔm＝１７４℃であった。
【００５５】
〔実施例１〕
ブラベンダー型バッチ式溶融混練機を使用し、ポリブチレンサクシネート（昭和高分子製、ビオノーレ＃１００１；以下ＰＢＳと表す）１００重量部とＰＣＨＤＭＯＸ（参考例参照）３３重量部（材料仕込み合計量５０ｇ）を、窒素気流下、ローター回転数６０ｒｐｍ、１９０℃で５分間溶融混練して脂肪族ポリエステル組成物を作製した。次いで、これをペレット状にカットし、これを用いてプレスシートを作製した。物性評価結果を表１、ＴＥＭ写真を図１に示す。
【００５６】
〔実施例２〜４〕
ＰＣＨＤＭＯＸの配合量を表１に示す値に変えた以外は、実施例１と全く同様に行った。その結果を表1に示す。
【００５７】
〔比較例１〕
ＰＣＨＤＭＯＸの配合量を３００重量部に変えた以外は、実施例１と全く同様に行った。その結果を表１に示す。
【００５８】
〔比較例２〕
ＰＣＨＤＭＯＸを使用しなかった以外は、実施例１と全く同様に行った。その結果を表１に示す。
【００５９】
〔実施例５〕
ＰＢＳをポリブチレンアジペートテレフタレート（ビーエーエスエフＡＧ製、エコフレックスＢＸ７０１１；以下ＰＢＡＴと表す）に代えた以外は、実施例１と全く同様に行った。その結果を表１に示す。
【００６０】
〔比較例３〕
ＰＣＨＤＭＯＸを使用しなかった以外は、実施例５と全く同様に行った。その結果を表１に示す。
【００６１】
〔実施例６〕
ＰＢＳをポリカプロラクトン（ダイセル化学製、セルグリーンＰＨ７；以下ＰＣＬと表す）に代えた以外は、実施例１と全く同様に行った。その結果を表１に示す。
【００６２】
〔比較例４〕
ＰＣＨＤＭＯＸを使用しなかった以外は、実施例６と全く同様に行った。その結果を表１に示す。
【００６３】
【表１】
2007070426.tif 000004
【産業上の利用可能性】
【００６４】
本発明により、脂肪族ポリサクシネート、脂肪族ポリアジペート、脂肪族ポリセバケート、ポリカプロラクトン、又はその共重合物等の脂肪族ポリエステルが本来有する力学特性（特に柔軟性及び高伸長性）や成形性を損なうことなく、その加水分解性と透明性を向上させることができるポリエステル組成物及びその成形物を提供することができる。即ち、上記の実施例から明らかなように、本発明の脂肪族ポリエステル組成物は、ブレンド状態が良好であって、脂肪族ポリエステルの長所である柔軟性（低弾性率）や高伸長性が大きく損なわれることなく、加水分解性と透明性が向上したものである。
【図面の簡単な説明】
【００６５】
【図１】実施例１で得られた脂肪族ポリエステル組成物のミクロ構造観察結果（電子顕微鏡写真；倍率３００００倍）を表す。
【図１】
2007070426.tif 000006